(57)【要約】【課題】  寸法安定性及び機械的強度に優れ、取り扱いも容易であり、かつ高い信頼性及び高い性能を発揮することのできる固体高分子電解質膜、その製造方法、及び固体高分子電解質膜を有する固体高分子型燃料電池用膜電極接合体を提供する。【解決手段】  固体高分子電解質膜１１は、固体高分子電解質膜１１自身を補強するための多孔シート１３を有している。この多孔シート１３は、多数個の微細孔が形成された多孔膜１５を基材としており、この多孔膜１５に多数個の貫通孔１７が形成されて構成されている。そして、この多孔シート１３の貫通孔１７及び多孔膜１５自身が有する微細孔には、イオン交換樹脂が充填されて、充填層１４が形成されるようになっている。【選択図】        図１
2005216769.tif 000002
【特許請求の範囲】
【請求項１】
平均孔径が０．１〜１０μｍである微細孔が形成され該微細孔による空隙率が２０〜８０％である多孔膜を基材とし、１個あたりの平均断面積が１×１０-3〜２０ｍｍ2である貫通孔が形成され該貫通孔による開口率が３０〜８０％である多孔シートと、
前記貫通孔及び前記微細孔に充填されたイオン交換樹脂とからなる充填層を備えたことを特徴とする固体高分子電解質膜。
【請求項２】
平均孔径が０．１〜１０μｍである微細孔が形成され該微細孔による空隙率が２０〜８０％である多孔膜を基材とし、１個あたりの平均断面積が１×１０-3〜２０ｍｍ2である貫通孔が形成された多孔シートと、
前記貫通孔及び前記微細孔に充填されたイオン交換樹脂とからなる充填層を有し、
前記多孔シートは、
前記貫通孔による開口率が３０〜８０％である第１の領域と、
前記貫通孔が形成されていない又は前記貫通孔による開口率が前記第１の領域における開口率よりも低く、かつ前記第１の領域の外周部に位置する第２の領域とを備えることを特徴とする固体高分子電解質膜。
【請求項３】
前記充填層の少なくとも片面に、該充填層を構成するイオン交換樹脂と同種又は異種のイオン交換樹脂のみからなる樹脂層を備えた請求項１又は請求項２記載の固体高分子電解質膜。
【請求項４】
前記多孔膜は、ポリテトラフルオロエチレン、テトラフルオロエチレン−エチレン共重合体、テトラフルオロエチレン−プロピレン共重合体、テトラフルオロエチレン−ヘキサフルオロプロピレン共重合体、ポリビニリデンフルオライド、テトラフルオロエチレン−パーフルオロアルコキシエチレン共重合体、ポリスルフォン、ポリフェニレンスルフィド、ポリアリレート、ポリエーテルスルフォン、ポリエーテルエーテルケトン、ポリエーテルイミド、ポリイミド、ポリアミド、ポリプロピレン又はポリエチレンからなる請求項１、２又は３記載の固体高分子電解質膜。
【請求項５】
前記多孔シートは、厚さが３〜５０μｍである請求項１、２、３又は４記載の固体高分子電解質膜。
【請求項６】
前記充填層を構成するイオン交換樹脂は、スルホン酸基を有するパーフルオロカーボン重合体からなる請求項１〜５のいずれか１項に記載の固体高分子電解質膜。
【請求項７】
前記充填層には前記イオン交換樹脂とともに、繊維径が０．０１〜２０μｍ、繊維長が０．１〜１０ｍｍ及びアスペクト比が５以上である短繊維状の補強フィラーが充填された請求項１〜６のいずれか１項に記載の固体高分子電解質膜。
【請求項８】
前記補強フィラーは、前記微細孔及び前記樹脂層の少なくとも一方には含有されない請求項７記載の固体高分子電解質膜。
【請求項９】
請求項１〜８のいずれか１項に記載の固体高分子電解質膜を有する膜電極接合体であって、該固体高分子電解質膜の両面に触媒を含む触媒層を備えた膜電極接合体。
【請求項１０】
請求項１〜８のいずれか１項に記載の固体高分子電解質膜の製造方法であって、
前記多孔膜にイオン交換樹脂含有溶液又は分散液を塗布し乾燥した後、
該多孔膜に前記貫通孔を形成して前記多孔シートを形成し、イオン交換樹脂を含む塗工液を塗工するか又は該イオン交換樹脂からなる膜を該多孔シートと重ねて熱プレスすることにより該イオン交換樹脂を圧入することで前記充填層を形成する固体高分子電解質膜の製造方法。
【発明の詳細な説明】
【技術分野】
【０００１】
本発明は、固体高分子電解質膜、その製造方法、及び固体高分子電解質膜を有する固体高分子型燃料電池用膜電極接合体に係わり、特に、寸法安定性及び機械的強度に優れ、取り扱いも容易であり、かつ高い信頼性及び高い性能を発揮することのできる固体高分子電解質膜、その製造方法、及び固体高分子電解質膜を有する固体高分子型燃料電池用膜電極接合体に関する。
【背景技術】
【０００２】
従来より、各分野において種々のイオン交換膜からなる分離膜が利用されている。そして、近年活発に開発が進められている固体高分子型燃料電池にも、分離膜の一種であるイオン交換膜が固体高分子電解質膜として用いられている。この固体高分子型燃料電池は、出力密度が高く作動温度が低いために小型化が可能なことから、自動車等の移動体用や分散発電システム用、家庭用のコージェネレーションシステム用として広く普及することが期待されている。
【０００３】
そして、このような固体高分子型燃料電池には、一般に２０〜１２０μｍ程度の厚さを有する固体高分子電解質膜が用いられており、化学的に安定なスルホン酸基を有するパーフルオロカーボン重合体からなる陽イオン交換膜が用いられる場合が多い。また、発電を行う場合には、固体高分子電解質膜の外面に金属触媒を含む触媒層を接合して膜触媒層接合体を作製し、その外面にカーボンペーパーやカーボンクロス等からなるガス拡散層をそれぞれ配置させて膜電極接合体を作製する。さらに、このガス拡散層の両外面に、導電性のセパレータをそれぞれ配置し、膜電極接合体及びセパレータ間にガス流路を形成して、単体セルと呼ばれる発電の最小単位を形成する。そして、通常の発電時には単体セルで発生する電圧は１Ｖ以下であるため、実用的な電圧を得るために、複数個の単体セルが積層されてスタック化されて用いられる。この場合、上述した固体高分子電解質膜への触媒層の接合は、金属触媒を担持したカーボンと固体高分子電解質樹脂（イオン交換樹脂）とを主要固形成分として分散媒中に分散させた液を、固体高分子電解質膜に直接塗布するか、別途用意した基材上に塗布した後、固体高分子電解質膜にホットプレス法等により転写することによって行われる。
【０００４】
しかしながら、このような固体高分子電解質膜は含水率に依存して寸法変化する場合があった。また、固体高分子電解質膜の機械的強度が十分でないために、膜電極接合体を作製するときに、製造工程上の位置合わせが困難であったり、製造中にしわが生じたり、固体高分子電解質膜が破れたりする場合があった。さらに、しわ等がなく作製された膜電極接合体でも、単体セルの組立て時やスタック化の時の取り扱いが困難であったり、電池運転中に固体高分子電解質膜が破れたりする場合があるため、燃料電池としての信頼性が必ずしも十分ではなかった。
【０００５】
そこで、かかる問題を解決する方法として、膜電極接合体に、ポリテトラフルオロエチレン（以下、ＰＴＦＥという）多孔膜にスルホン酸基を有するフッ素系イオン交換ポリマーを含浸させた膜を使用することが提案されている（特許文献１参照）。また、膜電極接合体に、フィブリル状、織布状又は不織布状のパーフルオロカーボン重合体で補強された陽イオン交換膜を使用することも提案されている（特許文献２参照）。しかしながら、どちらの膜電極接合体でも、含水時にイオン交換膜が伸びる応力を十分に抑えることができず、大きな寸法変化を生じるおそれがあり、また膜電極接合体としての機械的強度も不十分であった。
【０００６】
さらに、別な方法として、膜電極接合体に、面積が０．２〜３００００ｎｍ2の厚さ方向に垂直な連通孔を有する膜支持体にイオン交換基を導入することが提案されている（特許文献３参照）。しかしながら、このような膜支持体は種類が限られており、必ずしも化学的に安定な支持体を選択できなかったり、膜支持体とイオン交換樹脂との接着性を十分に確保することができず、使用中に剥離を起こして性能が低下するおそれ等があった。
【０００７】
また、別な方法として、厚み方向に複数個の独立した貫通孔を有する多孔基材に高分子電解質を充填し、さらに少なくとも片面にプロトン伝導体層を設けることも提案されている（特許文献４参照）。しかしながら、膜電極接合体をフォトリソグラフィーを用いて作製するために、工程が複雑になるおそれがあり、また得られる開口部の孔径と開口率が小さくなって、膜の抵抗が高くなるおそれがあった。
【０００８】
さらに、別な方法として、イオン導電性を必要とされない膜電極接合体の周辺領域に、中心部を切り抜いた額縁状の補強膜を配置することにより、セル組立て時やスタック化の時の取り扱い性を向上させ、周辺領域における膜の強度を向上させることも提案されている（特許文献５参照）。しかしながら、周辺領域に額縁状のフィルムを配置させても、イオン交換膜との密着が悪く、しわが生じる等の量産時の生産性に課題があった。
【０００９】
【特許文献１】特公平５−７５８３５号公報（特許請求の範囲）
【特許文献２】特公平６−２３１７７９号公報（請求項１、実施例１）
【特許文献３】特開２００２−２０３５７６号公報（請求項１，２）
【特許文献４】特開２００３−１２３７９２号公報（請求項１，２）
【特許文献５】特許第３０５２５３６号公報（請求項１、実施例１）
【発明の開示】
【発明が解決しようとする課題】
【００１０】
本発明はこのような従来の課題に鑑みてなされたもので、寸法安定性及び機械的強度に優れ、取り扱いも容易であり、かつ高い信頼性及び高い性能を発揮することのできる固体高分子電解質膜、その製造方法、及び固体高分子電解質膜を有する固体高分子型燃料電池用膜電極接合体を提供することを目的とする。
【課題を解決するための手段】
【００１１】
このため本発明は、固体高分子電解質膜に関し、平均孔径が０．１〜１０μｍである微細孔が形成され該微細孔による空隙率が２０〜８０％である多孔膜を基材とし、１個あたりの平均断面積が１×１０-3〜２０ｍｍ2である貫通孔が形成され該貫通孔による開口率が３０〜８０％である多孔シートと、前記貫通孔及び前記微細孔に充填されたイオン交換樹脂とからなる充填層を備えて構成した。
【００１２】
固体高分子電解質膜は、充填層を構成するイオン交換樹脂自体の強度は弱くても充填層中の多孔シートにより補強される。従って、固体高分子電解質膜の機械的強度や寸法安定性を向上させることができる。
【００１３】
このとき、多孔膜の微細孔の平均孔径が０．１μｍ未満であると、イオン交換樹脂の充填が不十分になって、イオン交換樹脂との密着性が十分に確保できなくなるおそれがある。また、微細孔の形状として独立した形状のものが多くなって、連通孔の形成が困難になるおそれがある。さらに、多孔膜自体の空隙率も低くなるため、抵抗が高くなるおそれがある。一方、多孔膜の微細孔の平均孔径が１０μｍより大きいと、得られる固体高分子電解質膜の強度が弱くなるおそれがある。このため、多孔膜の微細孔の平均孔径は０．１〜１０μｍであることが好ましい。
また、多孔膜の空隙率が２０％未満であると、最終的に得られる固体高分子電解質膜の抵抗が高くなるおそれがある。一方、多孔膜の空隙率が８０％より大きいと多孔膜の強度が著しく低下するおそれがある。このため、多孔膜の空隙率は２０〜８０％であることが好ましい。
【００１４】
さらに、貫通孔の１個あたりの平均断面積が小さすぎると、開口率を一定範囲に維持しようとすれば単位面積あたりの貫通孔の数が非常に多くなるために生産性が低くなったり、イオン交換樹脂の充填が困難になるおそれがある。一方、貫通孔の１個あたりの平均断面積が大きすぎると、得られる固体高分子電解質膜を均一に補強することができず、結果としてその強度が不十分となるおそれがある。このため、貫通孔の１個あたりの平均断面積は１×１０-3〜２０ｍｍ2であることが好ましい。
また、開口率が低すぎるとイオン伝導性が妨げられるおそれがある。一方、開口率が高すぎると得られる固体高分子電解質膜を十分に補強することができず、その強度が不十分となるおそれがある。このため、開口率は３０〜８０％であることが好ましい。なお、本明細書で貫通孔による開口率とは、（１−多孔シートの密度／多孔膜の密度）×１００（％）で表される。
【００１５】
なお、固体高分子電解質膜は、１枚の多孔シートで構成されても良いが、複数枚の多孔シートが積層されて構成されても良い。
【００１６】
また、本発明は、固体高分子電解質膜に関し、平均孔径が０．１〜１０μｍである微細孔が形成され該微細孔による空隙率が２０〜８０％である多孔膜を基材とし、１個あたりの平均断面積が１×１０-3〜２０ｍｍ2である貫通孔が形成された多孔シートと、前記貫通孔及び前記微細孔に充填されたイオン交換樹脂とからなる充填層を有し、前記多孔シートは、前記貫通孔による開口率が３０〜８０％である第１の領域と、前記貫通孔が形成されていない又は前記貫通孔による開口率が前記第１の領域における開口率よりも低く、かつ前記第１の領域の外周部に位置する第２の領域とを備えて構成した。
【００１７】
多孔シートの第２の領域では、貫通孔が形成されていないか又は貫通孔による開口率が第１の領域における開口率よりも低い。このため、第２の領域における引裂き強度を向上させることができ、固体高分子電解質膜の機械的強度を向上させることができる。また、このような固体高分子電解質膜を用いて燃料電池の単体セルを構成することで、その組立て時やスタック化の時の取り扱いを容易にすることができる。
【００１８】
さらに、本発明は、固体高分子電解質膜に関し、前記充填層の少なくとも片面に、該充填層を構成するイオン交換樹脂と同種又は異種のイオン交換樹脂のみからなる樹脂層を備えて構成した。
【００１９】
このことにより、固体高分子電解質膜の導電性をさらに向上させることができる。このとき、樹脂層を構成するイオン交換樹脂は、充填層を構成するイオン交換樹脂と同種でも異種でも良い。そして、異種のイオン交換樹脂を用いる場合には、充填層を構成するイオン交換樹脂よりも例えばイオン交換容量が低くても強度の高いイオン交換樹脂を使用することで、樹脂層自体の強度を高めることができる。
なお、上述したように、固体高分子電解質膜が、複数枚の多孔シートが積層されて構成される場合、隣接する多孔シート間で、樹脂層が形成されていない面同士が直接接触されるものがあっても良いし、樹脂層同士が接触されるものがあっても良い。
【００２０】
さらに、本発明は、固体高分子電解質膜に関し、前記多孔膜は、ポリテトラフルオロエチレン、テトラフルオロエチレン−エチレン共重合体、テトラフルオロエチレン−プロピレン共重合体、テトラフルオロエチレン−ヘキサフルオロプロピレン共重合体、ポリビニリデンフルオライド、テトラフルオロエチレン−パーフルオロアルコキシエチレン共重合体、ポリスルフォン、ポリフェニレンスルフィド、ポリアリレート、ポリエーテルスルフォン、ポリエーテルエーテルケトン、ポリエーテルイミド、ポリイミド、ポリアミド、ポリプロピレン又はポリエチレンからなることを特徴とする。
【００２１】
このことにより、多孔膜の化学的な安定性を保つことができる。特に、多孔膜には貫通孔が形成されるため、その加工を容易に行えるものとして、多孔膜は打ち抜きが容易な材料か、レーザー加工による孔あけが可能な材料からなることが好ましい。
なお、上述したように、固体高分子電解質膜が、複数枚の多孔シートが積層されて構成される場合、それぞれの多孔シートを構成する多孔膜の材料は、全て同種でも良いし、それぞれが異なっていても良い。
【００２２】
さらに、本発明は、固体高分子電解質膜に関し、前記多孔シートは、厚さが３〜５０μｍであることを特徴とする。
【００２３】
多孔シートが薄すぎると、得られる固体高分子電解質膜を十分に補強できないおそれがある。一方、多孔シートが厚すぎると、得られる固体高分子電解質膜も厚くなりすぎてしまい、イオン伝導抵抗が高くなり抵抗損失が大きくなって十分な性能が得られないおそれがある。そして、特に限定されるものではないが、得られる固体高分子電解質膜を均一に補強できるようにするために、このような多孔シートの膜厚は均一であることが望ましい。
【００２４】
さらに、本発明は、固体高分子電解質膜に関し、前記充填層を構成するイオン交換樹脂は、スルホン酸基を有するパーフルオロカーボン重合体からなることを特徴とする。
【００２５】
充填層は、多孔シートにより補強される。そのため、充填層自体の強度はあまり高くなくても良い。従って、得られる固体高分子電解質膜の導電性を高めるために、強度が高くなくてもイオン交換容量が高いイオン交換樹脂を使用することができる。
【００２６】
さらに、本発明は、固体高分子電解質膜に関し、前記充填層には前記イオン交換樹脂とともに、繊維径が０．０１〜２０μｍ、繊維長が０．１〜１０ｍｍ及びアスペクト比が５以上である短繊維状の補強フィラーが充填されたことを特徴とする。
【００２７】
このことにより、補強フィラーによって、固体高分子電解質膜全体の強度をさらに高めることができる。
【００２８】
さらに、本発明は、固体高分子電解質膜に関し、前記補強フィラーは、前記微細孔及び前記樹脂層の少なくとも一方には含有されないことを特徴とする。
【００２９】
このことにより、固体高分子電解質膜の最表層の表面をより平坦化させて、ガス分離性をより向上させることができる。
【００３０】
さらに、本発明は、固体高分子電解質膜を有する膜電極接合体であって、該固体高分子電解質膜の両面に触媒を含む触媒層を備えて構成した。
【００３１】
このことにより、上述した固体高分子電解質膜を有する膜電極接合体は、その機械的強度や寸法安定性を向上させることができる。そして、このような膜電極接合体を有する燃料電池は、その膜電極接合体の機械的強度や寸法安定性が向上されているため、電池運転中の固体高分子電解質膜の破れ等を防止することができ、燃料電池の運転時の耐久性を向上させ、燃料電池の信頼性を向上させることができる。
【００３２】
さらに、本発明は、固体高分子電解質膜の製造方法であって、前記多孔膜にイオン交換樹脂含有溶液又は分散液を塗布し乾燥した後、該多孔膜に前記貫通孔を形成して前記多孔シートを形成し、イオン交換樹脂を含む塗工液を塗工するか又は該イオン交換樹脂からなる膜を該多孔シートと重ねて熱プレスすることにより該イオン交換樹脂を圧入することで前記充填層を形成することを特徴とする。
【発明の効果】
【００３３】
以上説明したように本発明によれば、固体高分子電解質膜は、多孔膜の微細孔と貫通孔にイオン交換樹脂が充填された多孔シートを備えて構成したので、固体高分子電解質膜は多孔シートにより補強され、固体高分子電解質膜の機械的強度や寸法安定性を向上させることができる。また、この多孔シートに、貫通孔が形成されていないか又は貫通孔による開口率が第１の領域における開口率よりも低い第２の領域を設けることで、固体高分子電解質膜の引裂き強度をより向上させることができる。
【発明を実施するための最良の形態】
【００３４】
以下、本発明の実施形態について説明する。
本発明の実施形態である膜電極接合体を備える燃料電池用の単体セルの断面図を図１に示す。
図１において、燃料電池用の単体セル１は、固体高分子電解質膜１１を有している。また、この固体高分子電解質膜１１は、固体高分子電解質膜１１自身を補強するための多孔シート１３を１枚有している。なお、この固体高分子電解質膜１１は、複数枚の多孔シート１３を有していても良く、この場合には、これらが積層されて構成されるようになっている。
【００３５】
多孔シート１３の平面図を図２に、この多孔シート１３を用いて後述する充填層１４及び樹脂層２５が形成された場合の図２中のＡ−Ａ矢視線拡大断面図を図３に示す。
図２、図３において、多孔シート１３は、多数個の微細孔（図示略）が形成された多孔膜１５を基材としている。この多孔膜１５は、その材料は特に限定されないが、化学的な安定性を有するものとして、ポリテトラフルオロエチレン、テトラフルオロエチレン−エチレン共重合体、テトラフルオロエチレン−プロピレン共重合体、テトラフルオロエチレン−ヘキサフルオロプロピレン共重合体、ポリビニリデンフルオライド、テトラフルオロエチレン−パーフルオロアルコキシエチレン共重合体、ポリスルフォン、ポリフェニレンスルフィド、ポリアリレート、ポリエーテルスルフォン、ポリエーテルエーテルケトン、ポリエーテルイミド、ポリイミド、ポリアミド、ポリプロピレン又はポリエチレンからなることが好ましい。特に、この多孔膜１５には後述する貫通孔１７が形成されるため、その加工を容易に行えるものとして、打ち抜きが容易な材料であるか、レーザー加工による孔あけが可能な材料が好ましい。
【００３６】
さらに、多孔膜１５には、後述するようにイオン交換樹脂が充填等されるため、この多孔膜１５の微細孔の平均孔径が０．１〜１０μｍであることが好ましい。例えば、多孔膜１５の微細孔の平均孔径が０．１μｍ未満であると、イオン交換樹脂の充填が不十分になって、イオン交換樹脂との密着性が十分に確保できなくなるおそれがある。また、微細孔の形状として独立した形状のものが多くなって、連通孔の形成が困難になるおそれがある。さらに、多孔膜１５自体の空隙率も低くなるため、抵抗が高くなるおそれがある。一方、多孔膜１５の微細孔の平均孔径が１０μｍより大きいと、得られる固体高分子電解質膜１１の強度が弱くなるおそれがある。特に、多孔膜１５の微細孔の平均孔径が０．３〜５μｍであると、得られる固体高分子電解質膜１１はイオン交換樹脂との密着性が十分確保され、かつその抵抗も低く強度も高いので、一層好ましい。
【００３７】
また、このような微細孔が形成された多孔膜１５の空隙率は２０〜８０％であることが好ましい。例えば、多孔膜１５の空隙率が２０％未満であると、最終的に得られる固体高分子電解質膜１１の抵抗が高くなるおそれがある。一方、多孔膜１５の空隙率が８０％より大きいと多孔膜１５の強度が著しく低下するおそれがある。特に、多孔膜１５の空隙率が３０〜６０％であると、固体高分子電解質膜１１の抵抗及び強度の観点から良好な特性が得られるので、一層好ましい。
【００３８】
なお、このような多孔膜１５の作製方法としては、特には限定されないが、溶液が調製できるポリマー材料の場合にはポリマー溶液を支持体上にキャストした後、水等の非溶媒中に浸漬して凝固させる相転換法が用いられる。また、熱可塑性ポリマー材料の場合にはポリマーと後で抽出が可能な造孔剤物質とを混合製膜した後、抽出溶剤に浸漬して造孔剤物質を抽出し、微細孔を形成する方法、延伸によって微細孔を形成する方法及びそれらを複合化した方法等が用いられる。
【００３９】
そして、このような多孔膜１５には、その主面１５ａ間を厚さ方向と略平行に貫通する貫通孔１７が多数個形成されており、多孔シート１３を構成するようになっている。このとき、貫通孔１７は、多孔膜１５の中心部１５ｂを含み、かつその外縁部１５ｃを含まない領域（以下、中心領域２１という）に集中的に形成されている。一方、この中心領域２１よりも外縁部１５ｃ側の領域（以下、周辺領域２２という）では、貫通孔１７が全く形成されていない（すなわち、貫通孔１７の開口率がゼロ）か、貫通孔１７が形成されていてもその開口率が中心領域２１よりも低くなっている。
【００４０】
ただし、これに限られず、図４に示すように、中心領域２１及び周辺領域２２で貫通孔１７の開口率を異ならせることなく、貫通孔１７が主面１５ａの全領域に均等に形成されていても良い（なお、これ以降図２の構成の多孔シート１３を例に各説明を行うが、特記がない限り図４の構成の多孔シート１３でも同様である）。
【００４１】
そして、このような多孔シート１３では、貫通孔１７の１個あたりの平均断面積が１×１０-3〜２０ｍｍ2程度であることが好ましく、特に４×１０-3〜４ｍｍ2程度であることが好ましい。例えば、貫通孔１７の１個あたりの平均断面積が小さすぎると、以下のように開口率を一定範囲に維持しようとすれば単位面積あたりの貫通孔１７の数が非常に多くなるために生産性が低くなったり、イオン交換樹脂の充填が困難になるおそれがある。一方、貫通孔１７の１個あたりの平均断面積が大きすぎると、得られる固体高分子電解質膜１１を均一に補強することができず、結果としてその強度が不十分となるおそれがある。
【００４２】
また、このような貫通孔１７が形成された多孔シート１３の中心領域２１（図４の構成の場合には全領域）における、貫通孔１７による開口率は３０〜８０％であることが好ましく、特に４０〜７０％であることが好ましい。例えば、開口率が低すぎるとイオン伝導性が妨げられるおそれがある。一方、開口率が高すぎると得られる固体高分子電解質膜１１を十分に補強することができず、その強度が不十分となるおそれがある。
【００４３】
さらに、この貫通孔１７の大きさや形状は全て均一とするようにしても良いが、２種以上の大きさや形状を有する孔が混在しても良い。また、貫通孔１７の形状は、特に制限されないが、角があるとそれが切りかけとなり補強体としての強度が低下するおそれがあるため、円形あるいは角がない形状であることが好ましい。
【００４４】
そして、このような貫通孔１７の形成に際しては、多孔膜１５を機械的に打ち抜く方法や、多孔膜１５に対してレーザー光線を用いて貫通孔１７を形成する方法等がある。例えば、多孔膜１５を機械的に打ち抜く方法では、数百から数万の貫通孔１７を一度に形成できる抜き型を用いることができる。
【００４５】
さらに、この多孔シート１３は、その厚さが３〜５０μｍであることが好ましく、特に５〜３０μｍであることが好ましい。例えば、多孔シート１３が薄すぎると、得られる固体高分子電解質膜１１を十分に補強できないおそれがある。一方、多孔シート１３が厚すぎると、得られる固体高分子電解質膜１１も厚くなりすぎてしまい、イオン伝導抵抗が高くなり抵抗損失が大きくなって十分な性能が得られないおそれがある。そして、特に限定されるものではないが、得られる固体高分子電解質膜１１を均一に補強できるようにするために、多孔シート１３の膜厚は均一であることが望ましい。
【００４６】
そして、このようにして形成された貫通孔１７及び多孔膜１５自身が有する微細孔には、イオン交換樹脂が充填されるようになっており、これにより、多孔シート１３を用いて充填層１４が形成されるようになっている。この充填層１４を構成するイオン交換樹脂としては、スルホン酸基を有するパーフルオロカーボン重合体からなる陽イオン交換樹脂が好ましいが、陽イオン交換樹脂であれば、炭化水素系重合体や部分フッ素化された炭化水素系重合体からなる陽イオン交換樹脂等も使用できる。また、イオン交換樹脂は単一でも２種以上のイオン交換樹脂を混合したものでも良い。なお、この充填層１４は、多孔シート１３により補強されるため、充填されるイオン交換樹脂自体の強度はあまり高くなくても良い。そのため、充填層１４を構成するイオン交換樹脂は、得られる固体高分子電解質膜１１の導電性を高めるために、強度が高くなくてもイオン交換容量が高いイオン交換樹脂を使用することが好ましい。
【００４７】
そして、この充填層１４の形成に際し、貫通孔１７にイオン交換樹脂を充填する方法としては、特に限定されないが、例えばイオン交換樹脂が分散媒（溶媒）に分散（溶解）した液（以下、イオン交換樹脂含有液という）を多孔シート１３の一外面又は両外面に塗工する方法や、イオン交換樹脂含有液に多孔シート１３を含浸させた後乾燥する方法等がある。また、予めイオン交換樹脂膜を成形しておき、このイオン交換樹脂膜を多孔シート１３と重ねて熱プレスすることによりイオン交換樹脂を貫通孔１７に圧入させても良い。一方、多孔膜１５自身が有する微細孔にイオン交換樹脂を充填する場合も、貫通孔１７と同様に、イオン交換樹脂含有液を塗工する方法や、イオン交換樹脂含有液に含浸させた後乾燥する方法が適用できる。
【００４８】
さらに、固体高分子電解質膜１１は、充填層１４のみからなっても良いが導電性を向上させるために、さらに充填層１４の少なくとも一面あるいは両面にイオン交換樹脂のみからなる樹脂層２５が形成されても良い（図３では充填層１４の両面に樹脂層２５を形成したものを示す）。
【００４９】
そして、この場合、樹脂層２５を構成するイオン交換樹脂は、充填層１４を形成するイオン交換樹脂と同じ材料でも良いが、異なる材料でも良い。そして、異なる材料を用いる場合には、充填層１４を構成するイオン交換樹脂よりも例えばイオン交換容量が低くても強度の高いイオン交換樹脂を使用することで、樹脂層２５自体の強度を高めることができる。
【００５０】
さらに、樹脂層２５が形成される場合、この樹脂層２５は、充填層１４の中心領域２１を全て覆うように中心領域２１の面積より大きく、かつ外縁部１５ｃを含まないように主面１５ａの面積よりも小さく形成されるようになっている。ただし、これに限られず、図５に示すように、充填層１４の両面にかつ主面１５ａの全領域を覆うように樹脂層２５が形成されても良い（なお、これ以降図３のように樹脂層２５が形成されたものを例に各説明を行うが、特記がない限り図５のように樹脂層２５が形成されたものでも同様である）。
【００５１】
そして、この樹脂層２５の形成に際しては、多孔シート１３を用いて充填層１４を形成する際の塗工により形成しても良いし、別途樹脂層２５を作製しておいてホットプレス等により充填層１４上に接合しても良い。また、塗工により形成された樹脂層２５と、別途作製した樹脂層２５との両方で構成されても良い。さらに、充填層１４上にイオン交換樹脂含有液を塗布して樹脂層２５を形成しても良い。また、これらの方法を繰り返し行ったり、組み合わせて行ったりすることで、樹脂層２５を形成しても良い。
【００５２】
加えて、このような充填層１４に対し、固体高分子電解質膜１１の機械的強度をさらに向上させるため、多孔シート１３に形成された充填部（貫通孔１７及び微細孔に含有されるイオン交換樹脂のみからなる部分をいう）に短繊維状の補強フィラー（図示略）が分散して含有されても良い。このとき、補強フィラーは、平均繊維径が０．０１〜２０μｍ、平均繊維長が０．１〜１０ｍｍ、アスペクト比が５以上であることが好ましい。
【００５３】
なお、このような補強フィラーは、充填部のうち貫通孔１７の部分だけに含有されても良いが、上述した樹脂層２５や多孔膜１５自身が有する微細孔にも含有されても良い。ただし、固体高分子電解質膜１１の最表層は、その表面をより平坦化させてガス分離性をより向上させる必要があるので、樹脂層２５や微細孔に補強フィラーを含有させる場合には、この点への考慮が必要である。
【００５４】
また、補強フィラーの材料としては、フィブリル状のフルオロカーボン重合体やポリプロピレン等からなる短繊維等が挙げられる。このフィブリル状のフルオロカーボン重合体としては、ＰＴＦＥ及びテトラフルオロエチレンに基づく重合単位を９５モル％以上含む共重合体が挙げられる。そして、フィブリル状のＰＴＦＥは、ＰＴＦＥの粉末に剪断力を付与することで得ることができる。
【００５５】
さらに、補強フィラーは、予め上述したイオン交換樹脂含有液に分散、含有させておき、この液を塗工することにより容易に充填層１４に含有させることができる。そして、このイオン交換樹脂含有液にＰＴＦＥのフィブリルを含有させる方法としては、以下のような方法が挙げられる。例えば、後処理によりイオン交換樹脂となる樹脂として−ＳＯ2Ｆ基を有する含フッ素重合体と、ＰＴＦＥの粉末とを混合し、この混合物を二軸押し出し成形しペレットを得る。あるいはＰＴＦＥをよりフィブリル化させたい場合は、このペレットを押し出し成形してフィルム化しても良い。このとき、ペレットを得るための二軸押出機での混練の際（及び押し出し成形してフィルム化する際）に、ＰＴＦＥに剪断力が付与されて、ＰＴＦＥはフィブリル化される。そして、この得られたペレット又はフィルムにおいて加水分解、酸型化処理し、−ＳＯ2Ｆ基をスルホン酸基（−ＳＯ3Ｈ基）に変換し、これを分散媒に分散させることで、ＰＴＦＥのフィブリルが含有されたイオン交換樹脂含有液を得る。
【００５６】
そして、以上のようにして充填層１４や樹脂層２５が形成され、補強フィラーが含有された多孔シート１３は、図１に示した固体高分子電解質膜１１を構成するようになっている。なお、上述したように固体高分子電解質膜１１が複数枚の多孔シート１３を有する場合には、全て同種のポリマーからなる多孔シート１３を積層させても良いし、それぞれ異なるポリマーからなる多孔シート１３を積層させても良い。また、この場合、隣接する多孔シート１３間で、樹脂層２５が形成されていない面同士が直接接触されるものがあっても良いし、樹脂層２５同士が接触されるものがあっても良い。
【００５７】
さらに、固体高分子電解質膜１１の厚さは、固体高分子電解質膜１１を水素／酸素型の固体高分子型燃料電池に使用する場合には１５〜１００μｍであることが好ましく、特に３０〜５０μｍであることが好ましい。また、固体高分子電解質膜１１を直接メタノール型燃料電池に使用する場合には、固体高分子電解質膜１１のメタノールの透過を抑えるために、その厚さは１００〜２５０μｍであることが好ましい。このとき、固体高分子電解質膜１１の厚さを増加させる場合には、多孔シート１３を多数積層させて行うのが、固体高分子電解質膜１１の補強の観点から有効である。
【００５８】
さらに、この固体高分子電解質膜１１の両外面１１ａ（多孔シート１３が複数枚積層された場合には、この積層されたものの両外面となる）には、それぞれ触媒層２７、２８が接合されている。この触媒層２７、２８は、固体高分子電解質膜１１を構成する多孔シート１３の中心領域２１をちょうど覆うように、あるいはこの中心領域２１を包含するように形成されており、その周辺領域２２には触媒層２７、２８が接合されない部分が残されるようになっている。なお、触媒層２７、２８は、通常、白金又は白金合金がカーボンに担持された触媒を含み、さらにイオン交換樹脂を含むことが好ましい。ここでいうイオン交換樹脂は、多孔シート１３に形成された充填層１４あるいは樹脂層２５を構成するイオン交換樹脂と同じ材料でも良いが、異なる材料でも良い。
【００５９】
そして、これら固体高分子電解質膜１１及び触媒層２７、２８により、膜触媒層接合体３１が構成されるようになっており、この膜触媒層接合体３１の触媒層２７、２８側の両外面３１ａには、それぞれガス拡散層３３、３４が配設されるようになっている。このガス拡散層３３、３４は、触媒層２７、２８をちょうど覆う大きさを有している。なお、ガス拡散層３３、３４は、通常、カーボンクロスやカーボンペーパー等の導電性多孔質体からなっており、集電体としての機能や、膜触媒層接合体３１に対して略均一にガスを供給できるようにガスを拡散する機能を有している。
【００６０】
そして、これら膜触媒層接合体３１及びガス拡散層３３、３４により、膜電極接合体３７が構成されるようになっている。なお、膜電極接合体３７は、ガス拡散層３３、３４を設けることなく、膜触媒層接合体３１のみで構成される場合もある。
【００６１】
さらに、この膜電極接合体３７のガス拡散層３３、３４側の両外面３７ａには、セパレータ４１、４２との間にガス流路４７、４８が形成されるようになっている。このとき、セパレータ４１、４２は、固体高分子電解質膜１１全面を覆う大きさを有しており、その触媒層２７、２８と正対する部分には、それぞれ凹状の溝４５、４６が刻設されている。そして、この溝４５、４６が、セパレータ４１、４２及び膜電極接合体３７が締め付けられたときに、ガス流路４７、４８を形成するようになっている。さらに、セパレータ４１、４２において、膜電極接合体３７のうち触媒層２７、２８が接合されていない部分と正対する部分には、ガスケット５３、５４が取り付けられており、セパレータ４１、４２及び膜電極接合体３７が締め付けられたときに、セパレータ４１、４２及び固体高分子電解質膜１１間に介在され、ガス流路４７、４８を外部に対して密封するようになっている。
【００６２】
以上により、燃料電池の発電の最小単位となる単体セル１が構成されるようになっている。そして、この単体セル１を燃料電池に用いる場合には、実用的な電圧を発生させるため、単体セル１が複数個積層されスタック化されて用いられるようになっている。
【００６３】
かかる構成において、単体セル１のアノード側には、水素が供給される。一方、そのカソード側には酸素又は空気が供給される。このとき、水素、酸素及び空気の供給はガス流路４７、４８を介して行われる。その結果、アノード側ではＨ2→２Ｈ+＋２ｅ-の反応が起こる。一方、カソード側では１／２Ｏ2＋２Ｈ+＋２ｅ-→Ｈ2Ｏの反応が起こる。そのため、化学エネルギーが電気エネルギーに変換される。
【００６４】
このとき、固体高分子電解質膜１１は、多孔膜１５の微細孔と貫通孔１７にイオン交換樹脂が充填された多孔シート１３を有する。そのため、固体高分子電解質膜１１は、多孔シート１３により補強される。従って、固体高分子電解質膜１１の機械的強度や寸法安定性を向上させることができる。また、この多孔シート１３を用いて形成された充填層１４等には、短繊維状の補強フィラーが分散して含有される。そのため、貫通孔１７の内部のより微小な部分も補強される。従って、固体高分子電解質膜１１全体の強度をさらに高めることができる。このことにより、電池運転中の固体高分子電解質膜１１の破れ等を防止して燃料電池の運転時の耐久性を向上させ、燃料電池の信頼性を向上させることができる。
【００６５】
また、単体セル１は、膜電極接合体３７のうち触媒層２７、２８が接合されない部分と正対するようにガスケット５３、５４が配置されている。そのため、中心領域２１のアノード側及びカソード側においてそれぞれ上記式の反応が行われ、その周辺領域２２においてガスケット５３、５４との接触が行われる。また、多孔シート１３の周辺領域２２では、中心領域２１よりも貫通孔１７の開口率が低いので、周辺領域２２における引裂き強度を向上させることができ、固体高分子電解質膜１１の機械的強度を向上させることができる。このことにより、単体セル１の組立て時やスタック化の時の取り扱いを容易にすることができる。
【００６６】
さらに、本発明の単体セル１は、中心領域２１及び周辺領域２２で貫通孔１７による開口率を異ならせているため、外縁部１５ｃ側で固体高分子電解質膜１１としての機能を必要としない使い方をする場合には、周辺領域２２に貫通孔１７を形成しない分だけ、その作製コストを低減できる。また、この多孔シート１３を用いて形成された充填層１４上に樹脂層２５を形成する場合にも、周辺領域２２には樹脂層２５が形成されない部分を有するため、その分だけ樹脂層２５の使用量を減らすことができ、作製コストを低減できる。
【００６７】
なお、本発明の単体セル１は、アノード側にメタノールが供給される直接メタノール型燃料電池でも好適に使用可能である。
【実施例】
【００６８】
次に、本発明にどの程度の効果があるか、定量的に数値化して説明する。
【００６９】
（実施例１）
（膜の作製）
３００℃におけるメルトインデックス値（ＭＩ）が３．８であるエチレン／テトラフルオロエチレン／Ｃ４オレフィン３元系共重合体（アフロンＣＯＰＣ−８８ＡＸ、旭硝子社登録商標）と、無機充填剤として無水シリカ（ＡＥＲＯＳＩＬ  ＯＸ５０、日本エアロジル社商標、１次粒子平均粒子径４０ｎｍ）を質量比で７５：２５となるようにして、粉体混合機により十分に混合する。
【００７０】
次に、この混合物を二軸押出機（東芝機械社製、ＴＥＭ−３５）を用いて３００℃で混練し、直径２．５ｍｍのストランドを押し出し、これを長さ２．５ｍｍに切断することによりペレットを得る。さらに、このペレットを口径４０ｍｍの単軸押出機（池貝社製、ＶＳ４０）に供給し、７００ｍｍの口金幅を有するフラットダイを用いて、ダイス温度３３３℃、押出速度４．３ｋｇ／時間で押し出す。そして、この押出物を、表面温度が１３０℃になるように調整したロールに沿わせて０．５９ｍ／分の速度で引き取ることにより、厚さ１００μｍの無水シリカ含有アフロンＣＯＰＣ−８８ＡＸフィルム（以下、アフロンＣＯＰ原反フィルムという）が得られる。
【００７１】
さらに、このアフロンＣＯＰ原反フィルムを次の方法で二軸延伸を行い、多孔質体とする。具体的には、アフロンＣＯＰ原反フィルムを、延伸補助フィルムとして２１０μｍの２枚の未延伸ポリエステルフィルム（Ａ−ＰＥＴ  ＦＲ−１、帝人社製）で挟み、３枚重ねのフィルムを得る。次いで、金属ロールと、厚さ１０ｍｍのゴムを被覆したロールとの一対からなるロールを用いて、表面温度が８５℃になるように調整した後、上述の３枚重ねのフィルムを、そのフィルムの幅で換算した線圧力が４０ｋｇ／ｃｍとなるように加圧し、さらに速度１０ｃｍ／分で積層し、３層積層フィルムを得る。そして、この３層積層フィルムを９０ｍｍ角に切断して、延伸用の試料が得られる。
【００７２】
さらに、この３層積層フィルムの試料を、二軸延伸試験装置（二軸延伸試験装置、東洋精機製作所社製）を用い、温度９５℃、予熱３分、延伸速度２ｍ／分の条件で、延伸前の試料の寸法に対して縦、横ともに２．２倍となるように、同時二軸延伸し、二軸延伸フィルムを得る。また、この二軸延伸フィルムを、表面温度が４０℃以下になるまで緊張下で風冷した後、取り出し、次いで、延伸補助フィルムを剥離した後、これをフッ化水素酸で処理して無水シリカを溶解除去することにより、厚さ２０μｍのアフロンＣＯＰ多孔質フィルムが得られる。
【００７３】
このアフロンＣＯＰ多孔質フィルムの表面及び断面を走査型顕微鏡で観察するとスポンジ状となっており、アフロンＣＯＰ多孔質フィルムは無数の微細孔により多孔化されている。このとき、微細孔の平均孔径は０．５μｍである。また、膜厚ｌ（ｃｍ）、膜面積Ｓ（ｃｍ2）、膜重量Ｗ（ｇ）及び比重ｄ（ｇ／ｃｍ3）を測定し、空隙率φを所定式（空隙率φ（％）＝（１−Ｗ／（ｄ・ｌ・Ｓ））×１００）から計算すると、空隙率は６０％である。
【００７４】
さらに、この厚さ２０μｍのアフロンＣＯＰ多孔質フィルムを、ＣＦ2＝ＣＦ2に基づく繰り返し単位とＣＦ2＝ＣＦ−ＯＣＦ2ＣＦ（ＣＦ3）−ＯＣＦ2ＣＦ2ＳＯ3Ｈに基づく繰り返し単位とからなるイオン交換樹脂の分散液（イオン交換容量：１．１ミリ当量／グラム乾燥樹脂、商品名：フレミオン、旭硝子社製、以下、分散液ａという）に浸漬後乾燥することを繰り返し、アフロンＣＯＰ多孔質フィルムにイオン交換樹脂が充填された膜を作製する。
【００７５】
そして、この膜を打ち抜き機によってφ５００μｍの貫通孔１７（１個あたりの平均断面積約０．７８５ｍｍ2）を、中心間距離が５８０μｍになるように千鳥配列で約３４８００個開孔させることにより、約１００ｍｍ角の多孔シート１３を作製できる。この多孔シート１３の開口率は６８％である。さらに、この多孔シート１３を、シリコーン系離型剤で表面を処理した厚さ約１００μｍのポリエチレンテレフタレート製基材（以下、これと同様の基材をＰＥＴ基材という）の上に配置し、この上に分散液ａをダイコート法で総厚みが３０μｍになるように塗工し、８０℃で乾燥させる。なお、このようにして得られる膜は、貫通孔１７及び多孔膜１５自身が有する微細孔にイオン交換樹脂が充填された厚さ２０μｍの多孔シート１３と、この多孔シート１３の一外面に補強されていない厚さ１０μｍの樹脂層２５が積層された構成を有している。
【００７６】
次に、この膜からＰＥＴ基材を剥離してその表裏を反転させ、基材と接していなかった面が基材と接するようにして、再度別途用意したＰＥＴ基材の上に配置する。そして、この上に分散液ａをダイコート法で総厚みが４０μｍになるように塗工し、８０℃で乾燥させる。その後、得られる膜を１２０℃で３０分の熱処理をし、ＰＥＴ基材を剥離することにより膜が得られる（以下、この膜を膜Ａという）。膜Ａは、貫通孔１７及び多孔膜１５自身が有する微細孔にイオン交換樹脂が充填された厚さ２０μｍの多孔シート１３と、この多孔シート１３の両外面に補強されていない厚さ１０μｍの樹脂層２５が積層された構成を有している。
【００７７】
（引張弾性率の測定）
そして、膜Ａを幅５ｍｍ、全長７５ｍｍの短冊状のサンプルとし、標線間距離２５ｍｍ、チャック間距離５０ｍｍとなるようにし、試験速度５０ｍｍ／分で引張試験を行い、得られた変位と荷重のチャートから初期の１０％の歪の傾きを求め、その傾きから求められる引張弾性率を表１に示す。
【００７８】
（寸法変化率の測定）
また、膜Ａを２５℃、ＲＨ５０％の状態で２４時間放置した後、５０ｍｍ角に切り出し、その後９０℃の温水に１６時間浸漬する。次いで、膜Ａの各辺（辺１及び辺２とする）の寸法を測定し、温水浸漬前に対する寸法の変化率を測定し、結果を表１に示す。なお、膜サンプルにおいていずれの辺を辺１、辺２とするかは任意に決める。
【００７９】
（燃料電池の作製と評価）
さらに、次のようにして、触媒層２７、２８を作製する。まず、分散液ａと、白金をカーボン上に５５質量％担持させた担持触媒とを、エタノールと水の混合分散媒（質量比で１：１）に分散させ、得られた固形分濃度１４質量％の触媒分散液をシリコーン系離型剤で表面を処理した厚さ１００μｍのＰＥＴフィルム上にダイコート法で塗工し、８０℃で乾燥して、厚さ１０μｍ、白金担持量が約０．４ｍｇ／ｃｍ2の触媒層２７、２８を形成する。次に、膜Ａの両面に、５ｃｍ角に切り抜いた触媒層２７、２８をそれぞれ配置し、転写法により触媒層２７、２８を膜Ａに温度１３０℃で３ＭＰａの圧力で転写して、膜触媒層接合体３１を作製する。そして、この膜触媒層接合体３１に対して２５ｃｍ2の触媒層２７、２８がその中央部に配置されるようにして、外形を１１０ｍｍ×９０ｍｍの長方形とする。
【００８０】
さらに、カーボンブラックとポリテトラフルオロエチレン粒子とからなる厚さ約１０μｍの導電層が表面に形成された、厚さ約３００μｍのカーボンクロスを２枚用意して、これをガス拡散層３３、３４として上述した膜触媒層接合体３１の両外面３１ａに配置することにより、ガス拡散層３３、３４付きの膜電極接合体３７が得られる。また、一対のセパレータ４１、４２の間に、膜電極接合体３７を挟み、さらにその周辺部にガスケット５３、５４を配置しながらセパレータ４１、４２及び膜電極接合体３７を締め付けて、膜電極接合体３７とセパレータ４１、４２との間にガス流路４７、４８を形成することにより、電池性能測定用の有効電極面積が２５ｃｍ2である燃料電池用の単体セル１を完成できる。
【００８１】
そして、セル温度７０℃とし、この電池のアノード側に水素ガス、カソード側に空気をそれぞれ、水素ガスの利用率を７０％、空気の利用率を４０％として、それぞれ７０℃に設定されたバブラーを通して加湿してから燃料電池に供給する。その後、電流密度とセル電圧の関係を求め、また、１ｋＨｚの交流ミリオームメータでその内部抵抗を測定し、さらに電流密度０．２Ａ／ｃｍ2で１０００時間後のセル電圧を測定し、得られる結果を表２に示す。
【００８２】
（実施例２）
実施例１において、エチレン／テトラフルオロエチレン／Ｃ４オレフィン３元系共重合体と、無機充填剤としての無水シリカとの質量比を８５：１５に変更した以外は実施例１と同様に処理することにより、厚さ２０μｍのアフロンＣＯＰ多孔質フィルムを作製できる。この平均孔径は０．３μｍ、空隙率は３５％である。
【００８３】
そして、このアフロンＣＯＰ多孔質フィルムを用いて、実施例１と同様に貫通孔１７及び多孔膜１５自身が有する微細孔にイオン交換樹脂が充填された厚さ２０μｍの多孔シート１３と、この多孔シート１３の両外面に補強されていない厚さ１０μｍの樹脂層２５が積層された膜を作製する（以下、この膜を膜Ｂという）。そして、膜Ｂについても実施例１と同様に評価することにより得られる結果を表１に示す。また、膜Ｂを用いて実施例１と同様に膜電極接合体３７を作製し、実施例１と同様の電池特性に測定することにより得られる結果を表２に示す。
【００８４】
（実施例３）
テトラフルオロエチレンに基づく繰り返し単位とＣＦ2＝ＣＦ−ＯＣＦ2ＣＦ（ＣＦ3）Ｏ（ＣＦ2）2ＳＯ2Ｆに基づく繰り返し単位とからなる共重合体粉末（酸型化したときのイオン交換容量１．１ミリ当量／グラム乾燥樹脂）９７３０ｇとＰＴＦＥ粉末（商品名：フルオンＣＤ−１、旭硝子社製）２７０ｇとを混合し、二軸押し出し成形によりペレット９５００ｇを得た。この成形によりＰＴＦＥ粉末は少なくとも一部がフィブリル化する。そして、このペレットを、溶液全体の質量の３０％のジメチルスルホオキシドと１５％の水酸化カリウムとを含む水溶液中で加水分解し、１モル／Ｌの塩酸に室温で１６時間浸漬して、上述した共重合体粉末を酸型（スルホン酸基）に変換し、水洗し、乾燥した。これをエタノールに分散させ、固形分１０％の分散液を作製した（以下、この分散液を分散液ｂという）。
【００８５】
そして、分散液ａの代わりに分散液ｂを用いる以外は実施例１と同様にして、分散液ｂを多孔シート１３に塗工、乾燥して、多孔シート１３で補強され膜中にＰＴＦＥのフィブリルが分散している膜を作製する（以下、この膜を膜Ｃという）。そして、膜Ｃについても実施例１と同様に評価することにより得られる結果を表１に示す。また、膜Ｃを用いて実施例１と同様に膜電極接合体３７を作製し、実施例１と同様に電池特性を測定することにより得られる結果を表２に示す。
【００８６】
（実施例４）
厚さ１４μｍ、空隙率４０％、１５０ｍｍ角のポリイミド多孔質フィルム（商品名：ＵＰＩＬＥＸ−ＰＴ、宇部興産社製）を、分散液ａに浸漬後乾燥することを繰り返し、ポリイミド多孔質フィルムにイオン交換樹脂が充填された膜を作製する。得られるイオン交換樹脂充填ポリイミド多孔質膜に、打ち抜き機によってφ５００μｍの貫通孔１７（１個あたりの平均断面積約０．７８５ｍｍ2）を、中心間距離が５８０μｍになるように千鳥配列で約３４８００個開孔させた約１００ｍｍ角の多孔シート１３を作製する。この多孔シート１３の開口率は６８％である。
【００８７】
そして、ＰＥＴ基材の上に多孔シート１３を配置し、この上に分散液ａをダイコートで総厚み２４μｍとなるように塗工し８０℃で乾燥させる。さらに、得られた膜をＰＥＴ基材から剥離し、膜の表裏を反転させて、再度別途用意したＰＥＴ基材の上に配置し、その上から実施例１と同様に分散液ａをダイコート法で総厚みが３４μｍになるように塗工し、８０℃で乾燥する。その後、得られた膜に１２０℃で３０分の熱処理を加えることにより、膜が得られる（以下、この膜を膜Ｄという）。そして、膜Ｄについて実施例１と同様に評価することにより得られる結果を表１に示す。また、膜Ｄを用いて実施例１と同様に膜電極接合体３７を作製し、実施例１と同様に電池特性を測定することにより得られる結果を表２に示す。
【００８８】
（実施例５）
実施例３で得られるイオン交換樹脂充填ポリイミド多孔質膜の中心部に打ち抜き機によってφ２００μｍの貫通孔１７（１個あたりの平均断面積約０．０３ｍｍ2）を中心間距離が２５０μｍになるように千鳥配列で４６６３２個開孔させて多孔シート１３を作製する。ここで、貫通孔１７は、上述した膜の中心領域２１にのみ形成されるようにする。また、この貫通孔１７が形成された中心領域２１の面積は約２５ｃｍ2（５ｃｍ×５ｃｍ）であり、この中心領域２１における開口率は５８％である。
【００８９】
そして、上記多孔シート１３を用いた以外は実施例４における膜Ｄの作製と同様にして膜を得る（以下、この膜を膜Ｅという）。この膜Ｅは、貫通孔１７及び多孔膜１５自身が有する微細孔にイオン交換樹脂が充填された厚さ１４μｍの多孔シート１３と、この多孔シート１３の両外面に補強されていない厚さ１０μｍの樹脂層２５が積層されて構成されている。
そして、膜Ｅについて実施例１と同様に評価することにより得られる結果を表１に示す。また、膜Ｅを用いて実施例１と同様に膜電極接合体３７を作製し、実施例１と同様に電池特性を測定することにより得られる結果を表２に示す。
【００９０】
（比較例１）
実施例４で得られるイオン交換樹脂充填ポリイミド多孔質膜に、貫通孔１７を形成しなかった以外は実施例４と同様にして、多孔膜１５自身が有する微細孔のみにイオン交換樹脂が充填された厚さ１４μｍのシートと、このシートの両外面に補強されていない厚さ１０μｍの樹脂層２５が積層された膜を得る（以下、この膜を膜Ｆという）。そして、膜Ｆについて実施例１と同様に評価することにより得られる結果を表１に示す。また、膜Ｆを用いて実施例１と同様に膜電極接合体３７を作製し、実施例１と同様に電池特性を測定することにより得られる結果を表２に示す。
【００９１】
（比較例２）
ＣＦ2＝ＣＦ2に基づく繰り返し単位とＣＦ2＝ＣＦ−ＯＣＦ2ＣＦ（ＣＦ3）−ＯＣＦ2ＣＦ2ＳＯ3Ｈに基づく繰り返し単位とからなる厚さ３０μｍのイオン交換膜（イオン交換容量：１．１ミリ当量／グラム乾燥樹脂、商品名：フレミオンＳＨ−３０、旭硝子社製）について実施例１と同様に膜を評価することにより得られる結果を表１に示す。また、このイオン交換膜を用いて実施例１と同様に膜電極接合体３７を作製し、実施例１と同様に電池特性を測定することにより得られる結果を表２に示す。
【００９２】
【表１】
2005216769.tif 000003
【００９３】
【表２】
2005216769.tif 000004
【００９４】
以上のように、本発明の固体高分子電解質膜１１は、機械的強度及び寸法安定性を向上させることができる。また、これを有する燃料電池は、高い信頼性及び高い性能を発揮することができる。
【００９５】
特に、実施例３の膜Ｃは、分散液ｂを用いており、多孔シート１３で補強され、膜中にＰＴＦＥのフィブリルが分散される膜であるため、補強フィラーにより貫通孔１７の内部のより微小な部分も補強され、膜Ｃ全体の強度が向上する。また、実施例５の膜Ｅは、多孔シート１３の周辺領域２２に貫通孔１７が形成されていないため、この周辺領域２２における引裂き強度が向上しているため寸法安定性にも非常に優れ、ハンドリングも容易な膜となる。
【図面の簡単な説明】
【００９６】
【図１】本発明の実施形態である燃料電池用の単体セルの断面図
【図２】多孔シートの平面図
【図３】図２中のＡ−Ａ矢視線拡大断面図
【図４】図２の別例
【図５】図３の別例
【符号の説明】
【００９７】
１  単体セル
１１  固体高分子電解質膜
１３  多孔シート
１４  充填層
１５  多孔膜
１７  貫通孔
２１  中心領域
２２  周辺領域
２５  樹脂層
２７、２８  触媒層
３１  膜触媒層接合体
３３、３４  ガス拡散層
３７  膜電極接合体
４１、４２  セパレータ
４７、４８  ガス流路
５３、５４  ガスケット
【図１】
2005216769.tif 000005
【図２】
2005216769.tif 000006
【図３】
2005216769.tif 000007
【図４】
2005216769.tif 000008
【図５】
2005216769.tif 000009